(57)【要約】【課題】比較的大きな寸法の生き節、死に節、抜け節などの欠点を多数有する針葉樹単板を最表面に用いた木質積層板（針葉樹合板など）を圧密処理してビンテージ調の外観の建築板を提供する。【解決手段】少なくとも第一単板１１ａが日本農林規格（ＪＡＳ）の「普通合板の表板に針葉樹単板を用いたものの板面の品質の基準」のＢ、ＣまたはＤのいずれかである針葉樹単板である含む９プライ針葉樹合板１２を圧密処理して得られる建築板１０である。品質基準Ｂ、ＣまたはＤの針葉樹単板は比較的大きな寸法の欠損を多数有しているが、生き節や死に節は圧密によってその周囲が密接して欠落が防止され、抜け節は圧密時に第二単板１１ｂの一部１１ｂ’が入り込んで穴埋部１５が形成される。【選択図】図２
2020133250.tif 000002
【特許請求の範囲】
【請求項１】
少なくとも最表面の単位構成板が日本農林規格（ＪＡＳ）の「普通合板の表板に針葉樹単板を用いたものの板面の品質の基準」のＢ、ＣまたはＤのいずれかである針葉樹単板からなる木質積層板を圧密処理して得られることを特徴とする建築板。
【請求項２】
前記木質積層板において単位構成板同士がフェノール系接着剤で接着されていることを特徴とする、請求項１記載の建築板。
【請求項３】
前記木質積層板が針葉樹合板または針葉樹ＬＶＬまたはこれらの任意複合板であることを特徴とする、請求項１または２記載の建築板。
【発明の詳細な説明】
【技術分野】
【０００１】
本発明は、主として、床材などの内装材や棚板などの家具材として使用される建築板に関し、特に、店舗や住宅などにおいて、店主や家主のこだわり（コンセプト、趣味嗜好など）に応じて新品でありながらビンテージ感を醸し出すことのできる建築板に関する。
【背景技術】
【０００２】
「ビンテージ」とは「年代物」、「古くて価値がある」、「年月を経てほど良く味わいが出ている」などの意味を表す語であるが、近年では、趣味や価値観の多様化に伴い、新品であっても「ビンテージ」もののような外観や印象（ビンテージ感）を与えることに対する要望が強くなってきている。
【０００３】
床材などの内装材や棚板などの家具材に代表される建築材についても、ビンテージ感のある製品が望まれるようになり、従来は、通常の方法によって製造した建築材に対してエイジング加工（シャビー加工、アンティーク加工などとも呼ばれる。）を施すことによってビンテージ感を表現している。エイジング加工は、新品の製品に対して長年使い込んできたような外観ないし印象（ビンテージ感）を与える加工であり、木製品について言えば、新品を塗装した後、その塗装面をデザイン性に考慮しながら削り、さらに、汚れや劣化した色を想定した主としてブラウン基調のステイン（色素が素材に染み込んで着色される着色剤）で仕上げ塗装する工程からなる（非特許文献１）。
【先行技術文献】
【特許文献】
【０００４】
【特許文献１】特開２０１１−１８３６３１号公報
【特許文献２】特許第５７５４８３６号公報（段落０００５）
【非特許文献】
【０００５】
【非特許文献１】DIYer(s)、「新品の木材を海外の古材っぽく加工する方法」、[online]、平成２８年６月３日、[平成３１年１月１５日検索]、インターネット（URL：https://diyers.co.jp/articles/oldboard_a）
【発明の概要】
【発明が解決しようとする課題】
【０００６】
しかしながら、上記従来技術のようなビンテージ加工は手作業による幾つかの工程を要し、工業製品として大量生産するにはコスト的に見合わない。本発明者らは、このような加工を行わずにビンテージ感を醸し出すことができる新規の手法を模索していく中で、針葉樹材からなる木質材を圧密処理して得た建築板に着目した。
【０００７】
従来の木質材の圧密処理としては、店舗などで使用される土足対応可能な床材において表面が硬く傷がつきにくいものとするために、主として無垢材を対象として、一対の加熱プレート間に対象材を挟んで両側から長時間圧縮することにより、全体を略均一に圧縮して硬度を増大させることが、特許文献１などに公知である。
【０００８】
しかしながら、特許文献２に記載されるように、節を有する木材（無垢材）を圧密処理すると、１）節部を圧密しきれないので、節部表面が膨れた状態となり、平滑にならない、２）節部に割れや亀裂が発生する、３）節部から溶出したヤニ等の樹脂分が平板プレス機の熱盤に付着し、圧密木材を熱盤から容易に取り出すことができなくなる、４）節部が黒褐色になり、意匠感を損なう、５）圧密する際に、平板プレス機の熱盤の表面を窪ませてしまう等の問題が発生する（段落０００５の記載から抜粋）ことから、節を有する木材は圧密処理には適さないものと考えられていた。
【０００９】
本出願人は、良質な広葉樹単板が枯渇化している現状に鑑みて、少なくとも最表面の単板が針葉樹単板からなる合板を圧密処理することを検討した。針葉樹単板には節を有するものが多く、特に日本農林規格（ＪＡＳ）の「普通合板の表板に針葉樹単板を用いたものの板面の品質の基準」のＢ、ＣまたはＤのいずれかの針葉樹単板は比較的大きな寸法の生き節、死に節、抜け節などを多数有している。より詳しくは、合板の日本農林規格（ＪＡＳ）の第４条第１項には普通合板の規格が定められており、普通合板の表板に針葉樹単板を用いた場合の板面の品質基準を定める第４条第５項によれば、生き節、死に節、抜け節や、穴、埋め木、入り皮、やにつぼ、腐れ、開口した割れ、横割れ、虫穴などの有無や大きさなどによって品質基準がＡ〜Ｄに分類されている。この中で品質基準Ａが最も品質が良く、生き節、死に節、抜け節などの欠損が少なく、その寸法も小さいが、品質基準Ｂ〜Ｄになると、その順に品質が低下し、生き節、死に節、抜け節などの欠損が多くなり、その寸法も大きくなる（図４参照）。このような品質基準Ｂ〜Ｄの針葉樹単板は、従来、床材などの内装材や棚板などの家具材として使用するには適しないものとされていたが、考察と実験を重ねた結果、このような針葉樹単板であっても圧密処理することにより、生き節、死に節、抜け節などの欠損を生かしてビンテージ感を有する斬新な外観表面が得られることの知見を得て、本発明を完成するに至った。
【００１０】
すなわち、本発明が解決しようとする課題は、生き節、死に節、抜け節などを多数有する針葉樹単板を少なくとも最表面に有する木質積層板を圧密処理して店舗フロアや家具、棚板などに好適に用いることができるビンテージ調の建築板を提供することである。従来の針葉樹合板などの表面単板には、生き節、死に節、抜け節などが少数で寸法も小さい上記ＪＡＳ品質基準Ａの針葉樹単板が用いられており、品質基準Ｂ、Ｃ、Ｄの針葉樹単板は、少なくとも表面単板としては用いることができないものと認識されていたが、本発明では、この従来の技術常識から脱却し、表面単板として上記ＪＡＳによる品質基準Ｂ、ＣまたはＤに該当する針葉樹単板を使用し、該表面単板に多数内在する大きな欠損を積極的に生かして斬新な表面模様を有する建築板を提供しようとするものである。
【課題を解決するための手段】
【００１１】
上記課題を解決するため、請求項１に係る本発明は、少なくとも最表面の単位構成板が日本農林規格（ＪＡＳ）の「普通合板の表板に針葉樹単板を用いたものの板面の品質の基準」のＢ、ＣまたはＤのいずれかである針葉樹単板からなる木質積層板を圧密処理して得られることを特徴とする建築板である。
【００１２】
請求項２に係る本発明は、請求項１記載の建築板において、前記木質積層板において単位構成板同士がフェノール系接着剤で接着されていることを特徴とする。
【００１３】
請求項３に係る本発明は、請求項１または２記載の建築板において、前記木質積層板が針葉樹合板または針葉樹ＬＶＬまたはこれらの任意複合板であることを特徴とする。
【発明の効果】
【００１４】
本発明による建築板は、木質積層板を圧密処理して得られるので、木質積層板の各単位構成板が圧縮されて密度が大きくなると共に、板全体も圧縮されて密度が大きくなるので、板全体の強度が増大し、且つ、表面硬度も増大して傷付きにくいものとなる。したがって、通常の床材としてだけでなく、店舗などで使用される土足対応可能な床材としても有効に使用することができる。
【００１５】
また、一般に普及している針葉樹合板などにおいてはＪＡＳの上記品質基準Ａに該当する良質な針葉樹単板が最表面の単板に用いられているのに対し、本発明による建築板は、少なくとも最表面に位置する単位構成板に、比較的大きな寸法の生き節、死に節、抜け節などを多数有するＪＡＳの上記品質基準Ｂ〜Ｄの針葉樹単板を用いてなる木質積層板を圧密処理して得られるものであるが、最表面の品質基準Ｂ〜Ｄの針葉樹単板が有する生き節や死に節は圧密によってその周囲が密接して欠落が防止され、また、抜け節は圧密時にその下方に隣接する単位構成板の一部が入り込んで穴埋部が形成される。圧密後には最表面の針葉樹単板の表面全体が平滑かつ面一に形成されるので、パテ剤などで充填処理する必要がなく、衣類などを引っ掛けることもない。
【００１６】
また、第一単位構成板において、抜け節以外の部分は大きく圧縮されて密度が大きくなるので表面が濃い色に観察されるのに対し、抜け節の部分には第二単位構成板の一部が入り込むだけでほとんど圧縮されず、密度も変わらないので表面が薄い色に観察され、第一単位構成板の表面に濃淡差が生じる。これにより、新品でありながら長年使い込まれて傷や日焼け、汚れなどにより劣化したかのような外観が得られ、荒々しくビンテージ感が強調された独特の風合いが醸し出される。第一単位構成板に品質基準Ａの針葉樹単板を用いた木質積層板を用いた場合、生き節や死に節が圧密によって欠落が防止されると共に、抜け節に下方の単位構成板の一部が入り込んで穴埋部が形成される効果は同様に発揮されるが、これらの欠損の個数が少なく且つ寸法も小さいため、微細な斑点状の模様として観察されるにすぎず、ビンテージ感が強調された外観を与えることができない（図４参照）。
【００１７】
さらに、本発明の一実施形態（請求項２）によれば、単位構成板同士がフェノール接着剤で接着されてなる木質積層板が用いられる。合板などの木質積層板において単位構成板同士を接着する接着剤としては、通常、ユリア樹脂接着剤、メラミン共縮合樹脂接着剤、フェノール系樹脂接着剤などから適宜選択して用いられているが、フェノール系樹脂は赤褐色であるため、圧密処理によって密度が大きくなると濃い赤褐色に変色する。このため、フェノール接着剤を用いて単位構成板同士が接着された木質積層板を圧密すると、第二単位構成板の一部が第一単位構成板の抜け節に入り込んで穴埋部を形成したときに、穴埋部の表面に、第二単位構成板の表面に塗布されて圧密によって濃い赤褐色に変色したフェノール接着剤が現れ、本物の節（濃い赤褐色ないし黒色）のように見え、さらにビンテージ感が強調的に表現される。単位構成板同士を接着する接着剤がユリア樹脂接着剤やメラミン共縮合樹脂接着剤である場合、これらは無色透明であるため、穴埋部の表面も他の（穴埋部以外の）表面と同じような色になり、本物の節のような色に呈色しない。
【図面の簡単な説明】
【００１８】
【図１】本発明の一実施形態における圧密処理前の９プライ針葉樹合板の単板積層状態を示す斜視図である。この図において、第三単板から第八単板は図示省略され、また、最裏面の単板の木目は図示省略されている。
【図２】図１の９プライ針葉樹合板を圧密処理して得られる本発明の一実施形態による建築板（圧密合板）を示す斜視図である。
【図３】図２に示す圧密合板を第二単板の穴埋部で切断したＡ−Ａ断面図（図３（ｂ））、および、圧密前の９プライ針葉樹合板における同部分の断面図（図３（ａ））である。
【図４】ＪＡＳによる基準Ａ〜Ｄの表板における生き節、死に節の数および大きさの相違状態を示す説明図である。この図において、黒丸は生き節、白丸は死に節を示しており、各基準における最大個数、最大寸法の生き節、死に節を１ｍ２（５０×２００ｃｍ）の範囲にランダムに分布させて図示したものである。
【発明を実施するための形態】
【００１９】
図１ないし図３を参照して、本発明の一実施形態による建築板について説明する。この建築板１０は、９枚の針葉樹単板１１ａ〜１１ｉを繊維方向を互い違いに直交させて積層した９プライ針葉樹合板１２（図３（ａ）を常法（たとえば特許文献１の段落００６３〜００７７に記載）により圧密処理して得た圧密合板１３とし、必要に応じて塗装などによる表面化粧層（図示省略）を形成することによって得られる。
【００２０】
より詳しく説明すると、この建築板１０は、９枚のヒノキ単板１１ａ〜１１ｉからなる９プライ針葉樹合板１２（たとえば、厚さ２４ｍｍまたは２８ｍｍ、平面寸法９１０ｍｍ×１８２０ｍｍ）であってその最表面に位置する第一単板１１ａとしてＪＡＳの上記品質基準がＢ、ＣまたはＤのいずれかに該当するヒノキ単板を用いたものを約１／２の厚さ（１２ｍｍまたは１４ｍｍ）に圧密処理して得た圧密合板１３に対し、表面切削および実加工を施す（床材として使用する場合）と共に塗装による表面化粧層を形成して、建築板１０としたものである。
【００２１】
ヒノキのような針葉樹の単板には生き節、死に節、抜け節などを有するものが多く、特に日本農林規格（ＪＡＳ）の「普通合板の表板に針葉樹単板を用いたものの板面の品質の基準」のＢ、Ｃ、Ｄの針葉樹単板は、比較的大きな寸法の生き節、死に節、抜け節などを多数有している。以下、説明の便宜上、第一単板１１ａは大きな抜け節１４を有するものとする。
【００２２】
この９プライ針葉樹合板１２を常法により上下熱盤間で圧縮率約５０％で圧密処理すると、全体が約１／２の厚さに圧縮される。このとき、第一単板１１ａの抜け節１４以外の部分では、各単板１１ａ〜１１ｉが略均等に約５０％の圧縮率で圧縮され、密度が大きくなって濃色部１６として観察されるのに対し、第一単板１１ａの抜け節１４の部分には、その直下に隣接する第二単板１１ｂの部分１１ｂ’が第一単板１１ａの抜け節１４に入り込むことになるが、抜け節１４以外の部分に比べると第一単板１１ａが存在しない分だけ圧縮率が低下し、密度も大きく変化しないので、圧密処理前とほぼ同じ明度の薄い色に観察され、第一単板１１ａの表面に、抜け節１４に対応して形成される薄い色の穴埋部１５と、その他の濃色部１６とで濃淡差が生じる。これにより、新品でありながら長年使い込まれて傷や日焼け、汚れなどにより劣化したかのような外観が得られ、荒々しくビンテージ感が強調された独特の風合いが醸し出される。
【００２３】
また、圧密処理後の建築板１０の表面において、第一単板１１ａの抜け節１４に対応して形成される穴埋部１５の表面１５ａには第二単板１１ｂの表面が現れるが、９プライ針葉樹合板１２製造の際に第一単板１１ａと第二単板１１ｂとの間に塗布された接着剤が硬化した被膜を介して観察されることになる。すなわち、該接着剤として赤褐色であるフェノール系樹脂接着剤が用いられた９プライ針葉樹合板１２を圧密処理すると、圧密によって密度が大きくなって濃く変色した第二単板１１ｂの一部ｂ’が第一単板１１ａの抜け節１４に入り込んで穴埋部１５を形成するので、圧密によって密度が大きくなって濃い赤褐色に変色したフェノール系接着剤が該穴埋部１５の表面に現れ、本物の節（濃い赤褐色ないし黒色）のように見え、さらにビンテージ感が強調的に表現される。
【００２４】
なお、図示実施形態では、第一単板１１ａが単一の抜け節１４を有するものとして示されているが、ＪＡＳの上記基準によるＢ、Ｃ、Ｄの針葉樹単板には多数の抜け節１４を有するものが多い。この場合は、各抜け節１４に対応して穴埋部１５が形成され、濃色部１６との間で表面に複雑な濃淡が表現されることになる。
【００２５】
また、建築板１０の裏面側について見ると、最裏面の単板１１ｉに抜け節１４がある場合、圧密後に、最裏面の単板１１ｉにおいて、同様に、抜け節１４に対応する穴埋部１５が形成され、その周囲の濃色部１６との間で濃淡が観察されることになる。ただし、たとえばこの建築板１０が床材や家具の面材などに用いられる場合は、裏面側の外観は実際上問題とならない。
【００２６】
また、図示実施形態では、第一単板１１ａの抜け節１４が圧密処理によって穴埋部１５となってビンテージ感を表現することについて説明したが、第一単板１１ａに生き節や死に節がある場合は、圧密処理によって節が第二単板１１ｂに喰い込み、また、密度が大きくなった周囲の部分が密接することにより欠落が防止され、節の模様が表現されて木質感が強調される。また、第一単板１１ａが生き節、死に節、抜け節を有していても、圧密処理後にはこれらの部分を含めて全体に平滑な表面が形成されるので、パテ剤などで充填処理する必要がなく、衣類などを引っ掛けることもない。
【００２７】
以上に本発明の一実施形態について図面を参照して説明したが、本発明はこれに限定されず、特許請求の範囲に記載された発明の範囲内において変形ないし変更して実施可能である。
【００２８】
既述した作用効果は、単板を繊維方向を直交させて複数枚積層してなる合板に限らず、単板を繊維方向を平行にして複数枚積層してなるＬＶＬ（単板積層材）など、最表面に位置する単位構成板（針葉樹単板）がＪＡＳの上記基準によるＢ、Ｃ、Ｄのいずれかに該当する木質積層板を圧密処理した場合にも同様に発揮されるものであるから、本発明はこれらの木質積層板を対象として適用可能であり、同様に独特の濃淡差のある模様を有するビンテージ調の外観を表現することができる。
【符号の説明】
【００２９】
１０  建築板
１１ａ〜１１ｉ  針葉樹単板（単位構成板）
１１ｂ’  圧密処理により第一単板の抜け節に入り込んだ第二単板の部分
１２  圧密処理前の９プライ針葉樹合板（木質積層板）
１３  圧密処理後の９プライ針葉樹合板（圧密合板）
１４  第一単板の抜け節
１５  第一単板の抜け節に対応して形成される穴埋部
１５ａ  穴埋部の表面
１６  濃色部
【図１】
2020133250.tif 000003
【図２】
2020133250.tif 000004
【図３】
2020133250.tif 000005
【図４】
2020133250.tif 000006